(57)【要約】【課題】摺動層が耐焼付き性、耐摩耗性及び耐熱性の点で優れた摺動特性を発揮可能な摺動部材を提供する。【解決手段】本発明の摺動部材の製造方法は、相手材と摺動する摺動部材を製造するための摺動部材の製造方法である。この製造方法は、粒子状の超高分子量ポリエチレンに対して密閉状態で放射線を照射し、前記超高分子量ポリエチレンを架橋する架橋工程と、固体潤滑剤とバインダ樹脂とを含有する摺動層用組成物を調製する組成物調製工程と、母材上に摺動層用組成物を設けて相手材と摺動する摺動層を形成し、摺動部材を得る摺動層形成工程とを備えている。固体潤滑剤は、架橋工程で架橋された超高分子量ポリエチレンを含んでいる。【選択図】図４
2019089994.tif 000002
【特許請求の範囲】
【請求項１】
相手材と摺動する摺動部材を製造するための摺動部材の製造方法であって、
粒子状の超高分子量ポリエチレンに対して密閉状態で放射線を照射し、前記超高分子量ポリエチレンを架橋する架橋工程と、
前記架橋工程で架橋された前記超高分子量ポリエチレンを含む固体潤滑剤と、バインダ樹脂とを含有する摺動層用組成物を調製する組成物調製工程と、
母材上に前記摺動層用組成物を設けて前記相手材と摺動する摺動層を形成し、摺動部材を得る摺動層形成工程とを備えていることを特徴とする摺動部材の製造方法。
【請求項２】
前記架橋工程は、前記放射線としての電子線の吸収線量が６０ｋＧｙ以上、５００ｋＧｙ未満の条件で行う請求項１記載の摺動部材の製造方法。
【請求項３】
母材と、前記母材上に形成され、バインダ樹脂と固体潤滑剤とを含有する摺動層とを備え、前記摺動層が相手材と摺動する摺動部材であって、
前記固体潤滑剤は、粒子状をなし、融点が１２６．４°Ｃを超え、１３２．０°Ｃ以下である超高分子量ポリエチレンを含むことを特徴とする摺動部材。
【請求項４】
前記超高分子量ポリエチレンはゲル分率が２６％以上である請求項３記載の摺動部材。
【請求項５】
前記摺動層は、前記固体潤滑剤が前記バインダ樹脂に対して２５体積％以上、１００体積％以下であり、
前記摺動層は、前記バインダ樹脂がポリアミドイミドであり、
前記超高分子量ポリエチレンが前記摺動層における全固体成分に対して５体積％以上、３５体積％以下である請求項３又は４記載の摺動部材。
【請求項６】
前記固体潤滑剤は、二硫化モリブデンをさらに含み、
前記摺動層は、前記二硫化モリブデンが前記摺動層における全固体成分に対して２６体積％以下である請求項５記載の摺動部材。
【請求項７】
前記摺動層は、前記超高分子量ポリエチレンが前記摺動層における全固体成分に対して２３体積％以上、３５体積％以下であり、前記二硫化モリブデンが前記摺動層における全固体成分に対して１５体積％以下である請求項６記載の摺動部材。
【請求項８】
前記固体潤滑剤は、グラファイトをさらに含み、
前記摺動層は、前記グラファイトが前記摺動層における全固体成分に対して５体積％以上、３０体積％以下である請求項５乃至７記載の摺動部材。
【発明の詳細な説明】
【技術分野】
【０００１】
本発明は摺動部材及びその製造方法に関する。
【背景技術】
【０００２】
従来、特許文献１、２に開示された摺動部材が知られている。これらの摺動部材は、鋼材やアルミ材からなる母材と、母材上に形成された摺動層とを備えている。母材と摺動層との間に下地層が設けられる場合もある。摺動層は、バインダ樹脂と固体潤滑剤とを含有している。バインダ樹脂はエポキシ樹脂等からなる。特許文献１の固体潤滑剤は、粒子状の二硫化モリブデン（ＭｏＳ2）と、粒子状のポリテトラフルオロエチレン（ＰＴＦＥ）と、粒子状のポリエチレンとからなる。近年、自己潤滑性や耐摩耗性の特徴から超高分子量ポリエチレンが検討されており、特許文献２の固体潤滑剤は、粒子状の架橋された超高分子量ポリエチレンを含む。
【０００３】
これらの摺動部材は、摺動層が相手材と摺動するプロペラシャフト、ピストン等に採用され得る。特に、特許文献１の摺動層では、潤滑剤との親和性が良いポリエチレンが固体潤滑剤として含まれているため、低摩擦係数化と高い耐摩耗性とを実現しようとしている。また、特許文献２の摺動層では、架橋された超高分子量ポリエチレンを固体潤滑剤とし、耐焼付き性及び耐摩耗性の他、高い耐熱性も実現しようとしている。
【先行技術文献】
【特許文献】
【０００４】
【特許文献１】特開２０１３−１８９５６９号公報
【特許文献２】特開２０１６−６９５０８号公報
【発明の概要】
【発明が解決しようとする課題】
【０００５】
しかし、摺動部材には、信頼性確保のため、さらなる摺動特性の向上が望まれている。この点、発明者らの試験結果によれば、架橋された超高分子量ポリエチレンを固体潤滑剤の一部として採用したとしても、架橋された超高分子量ポリエチレンが単純に放射線を照射しただけのものであれば、摺動層が必ずしも高い耐熱性を発揮できない。場合によっては、架橋された超高分子量ポリエチレンが脆くなり、かえって摺動層の潤滑特性が悪化してしまう。
【０００６】
本発明は、上記従来の実情に鑑みてなされたものであって、摺動層が耐焼付き性、耐摩耗性及び耐熱性の点で優れた摺動特性を発揮可能な摺動部材を提供することを解決すべき課題としている。
【課題を解決するための手段】
【０００７】
本発明の摺動部材の製造方法は、相手材と摺動する摺動部材を製造するための摺動部材の製造方法であって、
粒子状の超高分子量ポリエチレンに対して密閉状態で放射線を照射し、前記超高分子量ポリエチレンを架橋する架橋工程と、
前記架橋工程で架橋された前記超高分子量ポリエチレンを含む固体潤滑剤と、バインダ樹脂とを含有する摺動層用組成物を調製する組成物調製工程と、
母材上に前記摺動層用組成物を設けて前記相手材と摺動する摺動層を形成し、摺動部材を得る摺動層形成工程とを備えていることを特徴とする。
【０００８】
発明者らの試験結果によれば、本発明の製造方法で得られる摺動部材では、適度に架橋された超高分子量ポリエチレンにより優れた耐焼付き性及び耐摩耗性を向上することができる。この理由は、本発明の製造方法では、架橋工程において、粒子状の超高分子量ポリエチレンに対して密閉状態で放射線を照射しているため、超高分子量ポリエチレンが酸化され難く、適度に架橋されるからであると推察される。粒子状の超高分子量ポリエチレンに対して大気開放状態で放射線を照射すると、超高分子量ポリエチレンが酸化され、超高分子量ポリエチレンが架橋され難い。
【０００９】
発明者らの試験結果によれば、架橋工程は、放射線としての電子線の吸収線量が６０ｋＧｙ以上、５００ｋＧｙ未満の条件で行うことが好ましい。電子線は取り扱いに便宜である。電子線をこの範囲の吸収線量で照射すれば、超高分子量ポリエチレンが適度に架橋され、摺動層が優れた耐熱性と耐摩耗性とを発揮する。電子線の吸収線量が６０ｋＧｙ未満で架橋工程を行うと、超高分子量ポリエチレンの架橋が不足し、摺動層の耐摩耗性が十分でない。電子線の吸収線量が５００ｋＧｙ以上で架橋工程を行うと、架橋された超高分子量ポリエチレンが脆くなり、摺動層の耐摩耗性が悪化する。
【００１０】
本発明の摺動部材は、母材と、前記母材上に形成され、バインダ樹脂と固体潤滑剤とを含有する摺動層とを備え、前記摺動層が相手材と摺動する摺動部材であって、
前記固体潤滑剤は、粒子状をなし、融点が１２６．４°Ｃを超え、１３２．０°Ｃ以下である架橋された超高分子量ポリエチレンを含むことを特徴とする。
【００１１】
発明者らの試験結果によれば、超高分子量ポリエチレンの融点がこの範囲内にあれば、摺動層の摩擦係数が低く、摩耗量が少なく、かつ高温時に摺動層の表面から超高分子量ポリエチレンが溶出、脱落し難い。超高分子量ポリエチレンが適度に架橋されているからであると推察される。このため、摺動層が優れた耐焼付き性及び耐摩耗性を向上することができる。
【００１２】
発明者らの試験結果によれば、超高分子量ポリエチレンはゲル分率が２６％以上であることが好ましい。この場合、摺動層の摩擦係数が低く、摩耗量が少なく、かつ高温時に摺動層の表面から超高分子量ポリエチレンが溶出し難い。ゲル分率がこの範囲の超高分子量ポリエチレンは適度に架橋されていると推察される。
【００１３】
発明者らの試験結果によれば、摺動層は、固体潤滑剤がバインダ樹脂に対して２５体積％以上、１００体積％以下であることが好ましい。この場合、バインダ樹脂が固定潤滑剤をより保持することができる。また、摺動層は、バインダ樹脂がポリアミドイミドであることが好ましい。さらに、超高分子量ポリエチレンが摺動層における全固体成分に対して５体積％以上、３５体積％以下であることが好ましい。この場合、摺動層は、ドライ環境下又は油中環境下において、耐摩耗性をさらに向上することができる。
【００１４】
発明者らの試験結果によれば、固体潤滑剤は、二硫化モリブデンをさらに含んでいることが好ましい。また、摺動層は、二硫化モリブデンが摺動層における全固体成分に対して２６体積％以下であることが好ましい。この場合、摺動層は、ドライ環境下又は油中環境下において、耐摩耗性を向上することができる。
【００１５】
発明者らの試験結果によれば、摺動層は、超高分子量ポリエチレンが摺動層における全固体成分に対して２３体積％以上、３５体積％以下であり、二硫化モリブデンが摺動層における全固体成分に対して１５体積％以下であることが好ましい。この場合、摺動層は、特にドライ環境下において、耐摩耗性をより向上するができる。
【００１６】
発明者らの試験結果によれば、固体潤滑剤は、グラファイトをさらに含んでいることが好ましい。また、摺動層は、グラファイトが摺動層における全固体成分に対して５体積％以上、３０体積％以下であることが好ましい。この場合、摺動層は、ドライ環境下又は油中環境下において、耐摩耗性をさらに向上することができる。
【発明の効果】
【００１７】
本発明の製造方法により、摺動層が耐焼付き性、耐摩耗性及び耐熱性の点で優れた摺動特性を発揮可能な摺動部材を製造することができる。また、本発明の摺動部材によれば、摺動層が自己潤滑性、耐摩耗性及び耐熱性の点で優れた摺動特性を発揮することができる。
【図面の簡単な説明】
【００１８】
【図１】図１は、試験１におけるピンオンディスク往復試験の様子を示す模式斜視図である。
【図２】図２は、試験２における斜板×シュー試験の様子を示す断面図である。
【図３】図３は、実施例１の摺動部材において、試験１の摺動層における５００倍のＳＥＭ画像写真である。
【図４】図４は、実施例２の摺動部材において、試験１の摺動層における５００倍のＳＥＭ画像写真である。
【図５】図５は、実施例３の摺動部材において、試験１の摺動層における５００倍のＳＥＭ画像写真である。
【図６】図６は、実施例４の摺動部材において、試験１の摺動層における５００倍のＳＥＭ画像写真である。
【図７】図７は、比較例２の摺動部材において、試験１の摺動層における５００倍のＳＥＭ画像写真である。
【図８】図８は、比較例３の摺動部材において、試験１の摺動層における５００倍のＳＥＭ画像写真である。
【図９】図９は、試験４におけるリングオンディスク摩擦摩耗試験の様子を示す模式斜視図である。
【図１０】図１０は、試験５におけるピンオンディスク摩擦摩耗試験の様子を示す模式斜視図である。
【発明を実施するための形態】
【００１９】
＜架橋工程＞
粒子状の超高分子量ポリエチレンに対して密閉状態で放射線を照射する手段としては、（１）粒子状の超高分子量ポリエチレンを収納した容器内を真空引きし、空気の存在割合を下げる真空法、（２）容器内を不活性ガスや窒素で満たし、空気を排出するガスパージ法等を採用することができる。密閉されていれば、真空法やガスパージ法等を用いずに、多少の酸素を含む雰囲気であってもよい。
【００２０】
放射線としては、α線、β線、γ線の他、Ｘ線、電子線、イオン線を採用できる。放射線の量は、単位質量に吸収されるエネルギーに比例する線量で表わされる。グレイ（Ｇｙ）は、放射線がある物質に当たったとき、その物質に吸収されるエネルギー量（吸収線量という。）を表す単位である。
【００２１】
＜組成物調製工程＞
（バインダ樹脂）
バインダ樹脂は、固体潤滑剤を脱離し難くする固体潤滑剤の保持性、層状の被膜下で繰り返し作用するせん断力に対する耐久性（土台としての硬さ）、破壊されにくい耐摩耗性、耐熱性等を発揮する。バインダ樹脂としては、ポリイミド系樹脂、エポキシ樹脂、フェノール樹脂等を採用できる。ポリイミド系樹脂としては、ポリアミドイミド（ＰＡＩ）、ポリイミド等を採用することができる。コスト及び特性を考慮すると、ＰＡＩをバインダ樹脂とすることが最適である
【００２２】
（固体潤滑剤）
固体潤滑剤は、バインダ樹脂に保持され、最表面で低せん断力及び低摩擦係数を発揮する。固体潤滑剤としては、フッ素樹脂、二酸化モリブデン、グラファイト、超高分子量ポリエチレン等を採用可能である。フッ素樹脂及び超高分子量ポリエチレンは、摺動層の摺動面に被膜を形成し、かつ相手材へ移着することで滑り性を向上させる。二酸化モリブデン及びグラファイトは、低せん断力をもつ結晶構造により滑り性を向上させ、かつ高荷重で低摩擦を実現する。発明者らの試験結果によれば、フッ素樹脂は、耐摩耗性、耐焼き付き性等の摺動特性を有しているものの、撥油特性を有しており、潤滑油の接触角が比較的大きい。一方、超高分子量ポリエチレンは、摺動特性ではフッ素樹脂より劣るものの、親油特性を有しており、潤滑油の接触角が比較的小さい。また、固体潤滑剤として、メラミンシアヌレート（ＭＣＡ）やフッ化カルシウム、銅及び錫などの軟質金属を採用することができる。特に、適度に架橋された超高分子量ポリエチレンは、高温時に摺動層の表面から溶出し難く、優れた耐焼付き性及び耐摩耗性を向上することができる。
【００２３】
架橋前の超高分子量ポリエチレンは、平均分子量が１００万〜７００万個であることが好ましい。また、架橋前の超高分子量ポリエチレンの比重は０．９２〜０．９６であることが好ましい。架橋前の超高分子量ポリエチレンは、表面平滑性及び耐摩耗性の点から、粒子径が３０μｍ以下であることが好ましく、１５μｍ以下であることがより好ましい。
【００２４】
（添加剤等）
摺動層は、バインダ樹脂及び固体潤滑剤の他、添加剤を有し得る。添加剤としては、二酸化チタン、第３リン酸カルシウム、アルミナ、シリカ、炭化ケイ素、窒化ケイ素等の硬質粒子のように、摺動層の硬さを向上させるものを採用することができる。
【００２５】
摺動層は、ＺｎＳ、Ａｇ2Ｓ等の硫黄含有金属化合物を極圧剤として含有し得る。また、摺動層は、界面活性剤、カップリング剤、加工安定剤、酸化防止剤等を有し得る。
【００２６】
シランカップリング処理に用いるシランカップリング剤としては、官能基がエポキシ基であることが好ましい。官能基にエポキシ基をもつシランカップリング剤として２−（３、４エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシランが好ましい。これらは保存安定性も優れている。
【００２７】
＜摺動層形成工程＞
摺動層形成工程としては、スプレーコート、ロールコート等の塗装方法の種類により、任意にｎ−メチル−２−ピロリドン、１，３−ジメチル−２−イミダゾリジノン、キシレン等の溶剤で摺動層用組成物を希釈し、粘度調整及び固形分の濃度調整を行うことが可能である。母材に摺動層用組成物の希釈物をコーティングした後、乾燥、焼成を行い、摺動層を形成することが可能である。
【実施例】
【００２８】
（第１実験）
以下、本発明を具体化した実施例１〜４と比較例１〜３とを説明する。まず、以下の材料を準備した。
バインダ樹脂：ポリアミドイミド樹脂（ＰＡＩ）ワニス
固体潤滑剤：粒子状の超高分子量ポリエチレン（ＵＨＰＥ粒子）、粒子状のフッ素化合物（ＰＴＦＥ粒子）、ＭｏＳ2、グラファイト
【００２９】
気密可能であり、同一の大きさのビニール製の袋を複数個用意し、これらにＵＨＰＥ粒子を一定量入れ、同一条件下で各袋内を真空引きした。その後、各袋を電子線照射装置内に入れ、表１に示す吸収線量（ｋＧｙ）でＵＨＰＥ粒子に放射線としての電子線の照射を行った。こうして、架橋品Ｎｏ．１〜４のＵＨＰＥ粒子を得た。未架橋品のＵＨＰＥ粒子は電子線の照射を行わなかったものである。非密閉架橋品のＵＨＰＥ粒子は、大気開放状態、すなわち袋に入れずに電子線の照射を行ったものである。
【００３０】
表１に各ＵＨＰＥ粒子の融点（°Ｃ）、ゲル分率（％）及び平均粒径（μｍ）を示す。また、ＰＴＦＥ粒子の融点（°Ｃ）及び平均粒径（μｍ）も表１に示す。
【００３１】
【表１】
2019089994.tif 000003
【００３２】
ここで、融点の測定条件は以下のとおりである。
分析装置：ＤＳＣ  Ｑ２０００（ＴＡ  instrument）
昇温速度：５°Ｃ／分（２１０°Ｃに昇温後、−２０°Ｃ／分で３０°Ｃまで冷却し、再度の測定を行った。）
雰囲気：Ｎ2
試料重量：各々５ｍｇ±０．１ｍｇ
融点の読み取り条件：再度の測定時における融解のピーク温度
【００３３】
ゲル分率は以下のように測定した。まず、各粉体を１８０°Ｃ〜２３０°Ｃで加熱しながら一定圧力で加圧することにより、厚さ０．３ｍｍのシートに成形した。各シートから０．３ｇの小片を切断した。各小片をフラスコに入れるとともに、フラスコ内にｐ−キシレンを５００ｍｌ加えた。各フラスコを１３０°Ｃに加熱しながら、４時間攪拌を行い、各小片の溶解を行った。１３０°Ｃの高温状態のまま、網目が１０６μｍの金網にて溶液のろ過を行った。金網上の不溶解物を１４０°Ｃ、３時間、真空下の条件で乾燥し、常温後の不溶解物の重量（ｇ）を測定した。そして、ゲル分率（％）＝不溶解物の重量（ｇ）×１００／０．３（ｇ）の計算式により、ゲル分率を求めた。
【００３４】
組成物調製工程として、表２に示す配合割合でＰＡＩワニスと各固体潤滑剤とを配合し、よく撹拌した後、３本ロールミルを通し、実施例１〜４及び比較例１〜３の摺動層用組成物を調製した。固体潤滑剤は、ＰＴＦＥ粒子と、ＵＨＰＥ粒子と、ＭｏＳ2と、グラファイトとからなる。ＵＨＰＥ粒子は、未架橋品、架橋品Ｎｏ．１〜４又は非密閉架橋品のいずれかである。
【００３５】
【表２】
2019089994.tif 000004
【００３６】
以下の摺動層形成工程を行った。まず、各摺動層用組成物を溶剤によって希釈して希釈物とし、鋼材からなる母材上に各希釈物をコーティングした後、乾燥を行い、２２０°Ｃ×１．５時間で焼成を行った。この後、膜厚を同じにするために表面研削を行い、膜厚１５μｍの摺動層を形成した。こうして、実施例１〜４及び比較例１〜３の各摺動部材を得た。
【００３７】
各摺動部材は、母材と、母材上に形成された摺動層とからなる。摺動層は、バインダ樹脂と固体潤滑剤とを含有する。各摺動部材を以下の試験１〜３に供した。
【００３８】
＜試験１（ピンオンディスク往復試験）＞
この試験は、各摺動部材の摺動層におけるＵＨＰＥ粒子の溶出（残存）の様子を確認するものである。すなわち、図１に示すように、上面を加熱可能なプレート１上に各摺動部材１０を載置する。この状態において、各摺動部材１０は、摺動層１０ａが上面とされている。摺動層１０ａ上において、ＳＵＪ２製であり、先端の曲率が１０Ｒのピン２を荷重３５０ｇｆ、往復距離２０ｍｍ、速度２Ｈｚ、往復回数３５００回の条件で往復動させる。この際、基板表面の温度を８０°Ｃに制御し、炭化水素油を含む潤滑剤３を摺動層１０ａ上に滴下する。この試験を実施例１〜４及び比較例１〜３の摺動部材に対して行った。
【００３９】
＜試験２（斜板×シュー試験１）＞
この試験は、斜板式圧縮機におけるドライ環境下での摩擦係数及び焼付き性を評価するものである。すなわち、図２に示すように、母材２０を圧縮機の斜板形状のものとし、上記と同様、各母材２０に摺動層２０ａを形成し、斜板を得た。一方、保持具４にＳＵＪ２製のシュー５を保持した。そして、滑り速度１０ｍ／秒で斜板を回転させるとともに、斜板とシュー５との間に荷重１９６０Ｎを加重し、斜板とシュー５とが焼付く時間（秒）を調べた。この試験を実施例１〜４及び比較例１〜３の摺動部材に対して行った。
【００４０】
＜試験３（斜板×シュー試験２）＞
この試験は、斜板式圧縮機における油中潤滑下でのステップ荷重付加時の焼付き性を評価するものである。すなわち、図２に示すように、母材２０を圧縮機の斜板形状のものとし、上記と同様、各母材２０に摺動層２０ａを形成し、斜板を得た。一方、保持具４にＳＵＪ２製のシュー５を保持した。そして、斜板の表面に冷凍機油を６ｇ／分の量で付着させながら滑り速度７ｍ／秒で斜板を回転させるとともに、斜板とシュー５との間に５分毎に荷重４００Ｎを加重し、斜板とシュー５とが焼付く荷重（Ｎ）を調べた。この試験を実施例１〜４及び比較例１〜３の摺動部材に対して行った。
【００４１】
これらの結果を表３に示す。また、試験１後の実施例１〜４及び比較例２、３の各摺動部材の摺動層におけるＵＨＰＥ粒子の残存状態をＳＥＭ画像により確認した。実施例１の摺動部材において、試験１の摺動層における５００倍のＳＥＭ画像写真を図３に示す。実施例２の摺動部材において、試験１の摺動層における５００倍のＳＥＭ画像写真を図４に示す。実施例３の摺動部材において、試験１の摺動層における５００倍のＳＥＭ画像写真を図５に示す。実施例４の摺動部材において、試験１の摺動層における５００倍のＳＥＭ画像写真を図６に示す。比較例２の摺動部材において、試験１の摺動層における５００倍のＳＥＭ画像写真を図７に示す。比較例３の摺動部材において、試験１の摺動層における５００倍のＳＥＭ画像写真を図８に示す。
【００４２】
【表３】
2019089994.tif 000005
【００４３】
表３からわかるように、実施例１〜４の摺動部材は、優れた耐焼付き性及び耐摩耗性を発揮できる。この理由は、実施例１〜４の摺動部材は、密閉状態で放射線を照射したＵＨＰＥ粒子を採用しているため、ＵＨＰＥ粒子が酸化され難く、適度に架橋されるからであると推察される。
【００４４】
特に、実施例２〜４の摺動部材は摺動層が優れた耐焼付き性及び耐摩耗性を発揮している。これは、実施例２〜４の摺動部材は、表１に示すように、電子線の吸収線量が６０ｋＧｙ以上、３００ｋＧｙ以下であることにより、融点が１２８．２°Ｃ以上、１３２．０°Ｃ以下であり、かつゲル分率が２６％以上である架橋されたＵＨＰＥ粒子を採用しているため、図４〜６に示すように、高温時に摺動層の表面からＵＨＰＥ粒子が溶出、脱落し難いからであると推察される。
【００４５】
一方、表３からわかるように、比較例２、３の摺動部材は、焼付き荷重が低く、耐焼付き性が劣っている。これは、比較例２の摺動部材は、未架橋品のＵＨＰＥ粒子を採用しているため、図７に示すように、高温時に摺動層の表面からＵＨＰＥ粒子が溶出、脱落し易いからであると推察される。さらに、比較例３の摺動部材は、ゲル分率が０％の非密閉架橋品のＵＨＰＥ粒子を採用しているため、ＵＨＰＥ粒子が酸化されて適度に架橋されておらず、図８に示すように、高温時に摺動層の表面からＵＨＰＥ粒子が溶出、脱落し易いからであると推察される。
【００４６】
したがって、実施例１〜４の摺動部材、特に実施例２〜４の摺動部材では、摺動層が自己潤滑性、耐摩耗性及び耐熱性の点で優れた摺動特性を発揮できることがわかる。このため、これらの摺動部材を圧縮機の斜板等に採用すれば、より優れた圧縮機が得られることがわかる。
【００４７】
（第２実験）
次に、本発明を具体化した実施例５〜１８及び比較例４〜８を説明する。まず、第１実験と同様、組成物調製工程として、表４〜６に示す配合割合でＰＡＩワニスと各固体潤滑剤とを配合し、よく撹拌した後、３本ロールミルを通し、実施例５〜１８及び比較例４〜８の摺動層用組成物を調製した。そして、第１実験と同様、摺動層形成工程を行った。こうして、実施例５〜１８及び比較例４〜８の各摺動部材を得た。
【００４８】
【表４】
2019089994.tif 000006
【００４９】
【表５】
2019089994.tif 000007
【００５０】
【表６】
2019089994.tif 000008
【００５１】
第１実験で得られた実施例１〜４及び比較例１、２の各摺動部材と、第２実験で得られた実施例５〜１８及び比較例４〜８の各修道部材とを以下の試験４、５に供した。
【００５２】
＜試験４（リングオンディスク摩擦摩耗試験：ドライ環境下）＞
この試験は、各摺動部材の摺動層における一定水準のドライ環境下において、耐摩耗性を評価するものである。すなわち、図９に示すように、Ｓ４５Ｃからなる母材３０の上面に各摺動部材の摺動層３０ａが形成されている。摺動層３０ａの膜厚は約２０μｍである。この状態において、リング６を各摺動部材の摺動層３０ａの上面に載置する。Ｓ４５Ｃ製のリング６を面圧５．４ＭＰａ、摺動速度０．９ｍ／秒、摺動距離５００ｍの条件下で、回転させる。この間の摺動層３０ａの比摩耗量（×１０-6ｍｍ3／Ｎ・ｍ）を測定した。この試験を実施例１〜１８及び比較例１、２、４〜８の摺動部材に対して行った。
【００５３】
＜試験５（ピンオンディスク摩擦摩耗試験：油中環境下）＞
この試験は、各摺動部材の摺動層における一定水準の油中環境下において、耐摩耗性を評価するものである。すなわち、図１０に示すように、Ｓ４５Ｃからなる母材４０の上面に各摺動部材の摺動層４０ａが形成されている。摺動層４０ａの膜厚は約１５μｍである。この状態において、ピン７を各摺動部材の摺動層４０ａの上面に載置する。ＳＵＪ２製であり、先端の曲率が１０Ｒのピン７を荷重２０Ｎ、摺動速度０．２５ｍ／秒、摺動距離２２．６ｍの条件で、回転させる。この際、冷凍機油８を摺動層４０ａ上に５ｍｇ滴下し、この間の摺動層４０ａの摩耗深さを測定した。この試験を実施例１〜１８及び比較例１、２、４〜８の摺動部材に対して行った。
【００５４】
表７に実施例１〜４及び比較例１、２の摺動部材における試験４及び試験５の結果を示す。表８〜１０に実施例５〜１８及び比較例４〜８の摺動部材における試験４及び試験５の結果を示す。
【００５５】
【表７】
2019089994.tif 000009
【００５６】
【表８】
2019089994.tif 000010
【００５７】
【表９】
2019089994.tif 000011
【００５８】
【表１０】
2019089994.tif 000012
【００５９】
実施例１〜１８の摺動部材の耐摩耗性を評価するにあたり、比較例２の摺動部材の耐摩耗性を判断基準とした。この理由は、表２、４〜６からわかるように、実施例１〜１８の摺動部材はＵＨＰＥ粒子が適度に架橋されているのに対し、比較例２の摺動部材はＵＨＰＥ粒子が架橋されていないため、ＵＨＰＥ粒子の架橋の有無を判断基準としたからである。
【００６０】
表７〜１０からわかるように、実施例１〜１８の各摺動部材は、比較例２の摺動部材における試験４、５の結果を基準とすれば、比摩耗量が３．６（×１０-6ｍｍ3／Ｎ・ｍ）未満、又は、摩耗深さ９．１（μｍ）未満である。つまり、実施例１〜１８の摺動部材は、ドライ環境下又は油中環境下において、優れた耐摩耗性を発揮できる。この理由は、実施例１〜１８の摺動部材は、密閉状態で放射線を照射したＵＨＰＥ粒子を採用しているため、ＵＨＰＥ粒子が酸化され難く、適度に架橋されるからであると推察される。特に、実施例１〜３、５〜１２の摺動部材は、ドライ環境下及び油中環境下において、摺動層が優れた耐摩耗性を発揮している。
【００６１】
また、実施例１〜１８の摺動部材は、表１に示すように、電子線の吸収線量が６０ｋＧｙ以上、５００ｋＧｙ未満であることにより、融点が１２６．４°Ｃを超え、１３２．０°Ｃ以下であり、かつゲル分率が２６％以上の架橋されたＵＨＰＥ粒子を採用しているため、高温時に摺動層の表面からＵＨＰＥ粒子が溶出、脱落し難いからであると推察される。
【００６２】
一方、表７〜１０からわかるように、比較例１、２、４、５の摺動部材は、試験４、５の結果において、比摩耗量が３．６（×１０-6ｍｍ3／Ｎ・ｍ）以上、かつ、摩耗深さが９．１（μｍ）以上である。このため、比較例１、２、４、５の摺動部材は、実施例１〜１８の摺動部材と比較して、ドライ環境下又は油中環境下のいずれにおいても、耐摩耗性が劣っている。比較例１の摺動部材は、適度に架橋されたＵＨＰＥ粒子ではなく、フッ素化合物（ＰＴＦＥ粒子）を採用しているため、耐摩耗性が劣るものと推察される。比較例２の摺動部材は、融点が１３４．６°Ｃの未架橋のＵＨＰＥ粒子を採用しているため、高温時に摺動層の表面からＵＨＰＥ粒子が溶出、脱落し易いからであると推察される。さらに、比較例４、５の摺動部材は、電子線の吸収線量が５００ｋＧｙ以上であるため、架橋されたＵＨＰＥ粒子が脆くなり、かえって摺動部材の耐摩耗性が悪化したと推察される。
【００６３】
したがって、実施例１〜１８の摺動部材は、ドライ環境下又は油中環境下において、摺動層が優れた耐摩耗性を発揮できることがわかる。特に、実施例１〜３、５〜１２の摺動部材は、ドライ環境下及び油中環境下において、摺動層が優れた耐摩耗性を発揮できる。
【００６４】
摺動層は、固体潤滑剤がバインダ樹脂に対して２５体積％以上、１００体積％以下であり、超高分子量ポリエチレンが摺動層における全固体成分に対して５体積％以上、３５体積％以下であることが好ましい。より具体的には、実施例１〜１８の摺動部材は、比較例６〜８の摺動部材に対し、ドライ環境下又は油中環境下において、優れた耐摩耗性を発揮できる。つまり、比較例６〜８の摺動部材は、試験４、５の結果において、いずれも比摩耗量が３．６（×１０-6ｍｍ3／Ｎ・ｍ）を超えており、摩耗深さが９．１（μｍ）を超えている。比較例６〜８の摺動部材は、固体潤滑剤がバインダ樹脂に対して１５０体積％であるため、バインダ樹脂が固定潤滑剤を保持できず、高温時に摺動層の表面から固体潤滑剤が脱落したからであると推察される。
【００６５】
摺動層は、二硫化モリブデンが摺動層における全固体成分に対して２６体積％以下であることが好ましい。この場合、摺動層は、ドライ環境下又は油中環境下において、耐摩耗性をより向上することができる。また、実施例７、１２の摺動部材のように、二酸化モリブデンが固体潤滑剤に含まれていなくてもよい。
【００６６】
摺動層は、超高分子量ポリエチレンが摺動層における全固体成分に対して２３体積％以上、３５体積％以下であり、二硫化モリブデンが摺動層における全固体成分に対して１５体積％以下であることが好ましい。この場合、摺動層は、特にドライ環境下において、耐摩耗性をより向上するができる。より具体的には、実施例５〜８の摺動部材は、ドライ環境下において、優れた耐摩耗性を発揮できる。実施例５〜８の摺動部材は、試験４において、比摩耗量が０．５〜１．３（×１０-6ｍｍ3／Ｎ・ｍ）の範囲内にあり、他の実施例と比較して顕著な効果を示している。
【００６７】
摺動層は、グラファイトが摺動層における全固体成分に対して５体積％以上、３０体積％以下であることが好ましい。この場合、摺動層は、ドライ環境下又は油中環境下において、耐摩耗性をさらに向上することができる。また、実施例１６、１８の摺動部材のように、グラファイトが固体潤滑剤に含まれていなくてもよい。
【００６８】
以上において、本発明を実施例１〜１８に即して説明したが、本発明は上記実施例１〜１８に制限されるものではなく、その趣旨を逸脱しない範囲で適宜変更して適用できることはいうまでもない。
【００６９】
例えば、本発明において、母材と摺動層との密着性を高めるため、母材に対してアルカリ等を接触させる脱脂工程を行うことが可能である。また、母材と摺動層との密着性をさらに高めるため、脱脂工程後、リン酸亜鉛、リン酸マンガン等のリン酸塩からなる下地層を形成することも可能である。
【産業上の利用可能性】
【００７０】
本発明は種々の摺動部材に利用可能である。
【符号の説明】
【００７１】
２、５、６、７…相手材（２、７…ピン、５…シュー、６…リング）
１０…摺動部材
２０、３０、４０…母材
１０ａ、３０ａ、４０ａ…摺動層
【図１】
2019089994.tif 000013
【図２】
2019089994.tif 000014
【図３】
2019089994.tif 000015
【図４】
2019089994.tif 000016
【図５】
2019089994.tif 000017
【図６】
2019089994.tif 000018
【図７】
2019089994.tif 000019
【図８】
2019089994.tif 000020
【図９】
2019089994.tif 000021
【図１０】
2019089994.tif 000022